ОГНЕ- И ТЕРМОСТОЙКАЯ ТКАНЬ ДЛЯ ОДЕЖДЫ, ЗАЩИЩАЮЩЕЙ ЧЕЛОВЕКА ОТ ВЫСОКОТЕМПЕРАТУРНЫХ КОНТАКТОВ

Предложенная полезная модель относится к техническим тканям для изготовления одежды, защищающей человека при высокотемпературных внешних воздействиях и контактах, и которые дополнительно имеют другие важные устойчивые свойства, такие как масло-водоотталкивание и мягкость на ощупь.
Известно техническое решение - ткань, выполненная переплетением систем крученых уточных и основных нитей из смеси пара и метаарамидных волокон и окисленных полиакрилонитрильных волокон, опубликованная заявка Великобритании №2236772 (А) 1991, D02G 3/04 - аналог
2
Недостатками аналога являются абсолютная непригодность для изготовления удобной облегченной защитной одежды из-за чрезвычайно большого веса более 800 г/м, который имеют технические ткани для конвейерных лент.
Известно техническое решение - ткань с повышенным показателем огнестойкости для защиты человека от высокотемпературных контактов, выполненная переплетением систем крученых уточных и основных нитей из смеси тепло и огнестойких искусственных и натуральных (шерстяных) волокон с линейной плотностью от 25 текс × 2 до 84 текс × 2 с переплетением, имеющим более одного слоя по одной из систем, причем пространство между нитями и волокнами заполнено огнестойкими композициями и пленкообразующими соединениями, патент. RU 74391 U1, 2008, D03D 15/12 - наиболее близкий аналог.
2
Недостатками наиболее близкого аналога являются большой более 490 г/м вес ткани, который существенно ограничивает ассортимент защитных тканей и удобство использования одежды людей, работающих в условиях повышенных температур в присутствии открытого огня, а также отсутствие каких-либо дополнительных отделок, обеспечивающих комплексную защиту человека от других воздействий или облагораживающих ткань.
Все аналоги не имеют дополнительной отделки, делающей ткань многофункциональной защитой и улучшающей потребительские свойства.
Перед полезной моделью поставлена техническая задача - устранение имеющихся у аналогов тканей недостатков и создание нового ассортимента тканей облегченных структур с повышенным показателем огне- и термостойкости для защиты человека от высокотемпературных контактов и открытого в ограниченном закрытом пространстве, с дополнительными устойчивыми потребительскими свойствами, такими как масло-водоозащита и эластичность. На тканях из смеси пара- и метаарамидных волокон ранее не придавались дополнительные свойства химическим путем.
Поставленная техническая задача достигается тем, что в огне- и термостойкой ткани для одежды, защищающей человека от высокотемпературных контактов, выполненной переплетением систем крученых уточных и основных нитей последние имели линейную плотностью от 20 текс × 2 до 29 текс × 2 с соотношением толщин основной и уточной нитей от 0,8 до 1 из смеси параарамидных и метаарамидных волокон в следующем соотношении, мас.%:
параарамидные
40-75
метаарамидные
25-60
с поверхностной плотностью от 200 до 300 г/м и соотношением числа нитей основы и утка на единицу длины от 1 до 1,6.
Поставленная техническая задача достигается также тем, что в огне- и термостойкой ткани для одежды, защищающей человека от высокотемпературных контактов, содержатся расположенные в пространстве между волокнами и нитями композиции на основе фторорганических соединений в количестве 7-9 масс.%.
Поставленная техническая задача достигается еще тем, что в огне- и термостойкой ткани для одежды, защищающей человека от высокотемпературных контактов содержатся расположенные в пространстве между волокнами и нитями композиции на основе поливинилацетата в количестве 0,3-0,5 масс.%.
Технический результат полезной модели заключается в получении облегченных защитных тканей с повышенной стойкостью к прожиганию и увеличении кислородного индекса, уменьшении времени остаточного горения и остаточного тления, а также придания ткани масло-водоотталкивающих свойств или мягкости, которые ранее не применялись для тканей из такого состава волокон в смеси.
Далее поясним полезную модель и технологию ее получения на примерах.
Для получения ткани сначала вырабатывалась на линии хлопчатобумажной системы прядения пряжа. Далее она перерабатывалась на бесчелночном ткацком станке в ткань. Затем полученная суровая ткань с переплетением, например, сатин 2/1 подвергалась заключительной отделке на сушильно-ширильной линии с термо-фиксационной камерой.
Образцы огне- и термостойкая ткани для одежды, защищающей человека от высокотемпературных контактов вырабатывались с одинаковыми параметрами в суровом, масло-водозащитном и облагороженном виде.
Каждый вид отдельно подвергался испытаниям, результаты которых приведены соответственно в таблицах 1, 2 и 3.
Таблица 1
Технические параметры образцов суровых тканей и результаты их испытаний
№ вариантов п/п
Технические параметры суровых тканей
Технические результаты испытаний суровых тканей
Волокнистый состав пряжи, параарамидные: метаарамидные, в %
Линейная плотность пряжи, в текс × 2
Поверхностная плотность, в г/м<sup>2</sup>
Стойкость к прожиганию, с
Остаточное горение, с
Остаточное тление, с
Кислородный индекс, %
1
2
3
4
5
6
7
8
1
40:60
20
300
56
0
0
33
2
65:35
25
228
63
0
0
34
3
75:25
29
200
56
0
0
36
Наиболее близкий аналог
Шерсть НИТОКС<sup></sup> 50:50
25
520
58
горит
0
29
Требования потребителей
x
x
x
50
0
0
28
Таблица 2
Технические параметры образцов масло-водооталкивающей ткани и результаты их испытаний
№ вариантов п/п
Технические характеристики суровой ткани
Технический результат отделанной ткани
Волокнистый состав пряжи, параарамидные: метаарамидные, в %
Линейная плотность пряжи, в текс × 2
Поверхностная плотность, в г/м<sup>2</sup>
Количество композиции на основе фторорганических соединений, в масс.%
Масло-водоотталкивающие свойства
Маслоотталкивание, балл
Водоупорность, мм вод.ст
1
2
3
4
5
6
7
1
40:60
20
300
7
4
81
2
65:35
25
228
9
5
83
3
75:25
29
200
7
5
85
Требования потребителя к техническому результату
х
х
х
х
4
80
Таблица 3
Технические параметры образцов облагороженной ткани и результаты их испытаний
№ вариантов п/п
Технические характеристики суровой ткани
Технический результат отделанной ткани
Волокнистый состав пряжи, параарамидные: метаарамидные, в %
Линейная плотность пряжи, в текс × 2
Поверхностная плотность, в г/м<sup>2</sup>
Количество поливинилацетата, в масс.%
Гриф
1
2
3
4
5
1
40:60
20
300
0,3
мяг.
2
65:35
25
228
0,5
мяг напол
3
75:25
29
200
0,4
мяг напол
Требования потребителя к техническому результату
x
x
x
x
мягкий
Анализ результатов испытаний показывает, что требуемые потребителями показатели облегченной ткани по полезной модели достигнуты и улучшены. Кроме того, достигнут и дополнительный эффект и ткани стали многофункциональными и драпируемыми, что приближает ткани для спецодежды к бытовым.